(57)【特許請求の範囲】
【請求項１】
下記一般式（１）または一般式（２）で示される構造を有する化合物（Ａ）、及び、一般式（１）または一般式（２）中の加水分解性シリル基またはシラノール基に対する反応性を有する官能基（ｂ）を有する顔料（Ｂ）との反応物を含有することを特徴とするインクジェット印刷インクを用い、普通紙、コート紙、インクジェット記録用専用紙または熱可塑性樹脂フィルムに印刷する印刷物の製造方法。
0006665964.tif 000005
0006665964.tif 000006
［式（１）及び（２）中のＲ１は二価の飽和炭化水素基または二重結合もしくは三重結合を有する二価の不飽和炭化水素基であり、Ｒ２は一価の炭化水素基または水酸基であり、Ｒ３は一価の炭化水素基であり、ｎは２または３である。］
【請求項２】
前記一般式（１）中のＲ１がプロピレン基である請求項１に記載の印刷物の製造方法。
【請求項３】
前記顔料（Ｂ）が有する官能基（ｂ）が、少なくとも水酸基、カルボキシル基、アミノ基及びスルホン酸基からなる群より選ばれる１種以上である請求項１または２に記載の印刷物の製造方法。
【発明の詳細な説明】
【技術分野】
【０００１】
本発明は各種インクの製造に使用可能な着色剤及び水性顔料分散体に関する。
【背景技術】
【０００２】
インクとしては、例えば着色剤と、有機溶剤や水等の溶媒とを含有するものが知られており、前記着色剤として顔料を含有する顔料インクが広く使用されている。【０００３】
しかし、顔料は、通常、一次粒子径がサブミクロン以下の大きさであって凝集しやすいものであるため、前記顔料インクに含まれる顔料が経時的に凝集し、長期間にわたり良好な分散安定性を維持できない場合があった。【０００４】
前記溶媒中で凝集しにくく、長期間にわたり良好な分散安定性を備えたインクとしては、例えば顔料、分散剤および水性媒体からなる筆記具用水性インキ組成物において、前記分散剤が親水性部分と親油性部分を併有する重合体であり、水性媒体が不揮発性の親水性有機溶剤を含有する筆記具用水性インキ組成物が知られている（例えば特許文献１参照。）。【０００５】
しかし、前記特許文献１に記載のインクでは、インクの浸透性の高い記録媒体（例えば普通紙等）に印刷した場合に、光学濃度の高い画像等を形成することができない場合があった。【０００６】
インクやその原料である水性顔料分散体中における顔料の分散安定性を向上させるためには、通常、顔料に分散性を付与することのできる分散樹脂の使用量を増加させる方法がある。しかし、前記分散樹脂の使用量を増加させると、相対的に顔料の含有量が減少するため、とりわけ浸透性の高い記録媒体に印刷される画像等の光学濃度が著しく低下する場合があった。【０００７】
すなわち、インク中における顔料等の着色剤の分散安定性の向上と、普通紙等に形成された画像等の光学濃度の向上とは、トレードオフの関係にあるため、これらをより一層高いレベルで両立した着色剤等はいまだ見出されていなかった。
【先行技術文献】
【特許文献】
【０００８】
【特許文献１】特開昭５４−１００２３号公報
【発明の概要】
【発明が解決しようとする課題】
【０００９】
本発明が解決しようとする課題は、水や有機溶剤等の溶媒中における分散安定性に優れ、かつ、光学濃度の高い画像等の記録を形成可能なインクの製造に使用可能な着色剤及び水性顔料分散体を提供することである。【００１０】
本発明は、酸基または酸無水基と、加水分解性シリル基またはシラノール基とを有する化合物（Ａ）、及び、前記加水分解性シリル基またはシラノール基に対する反応性を有する官能基（ｂ）を有する顔料（Ｂ）との反応物を含有することを特徴とする着色剤に関するものである。
【発明の効果】
【００１１】
本発明の着色剤は、水や有機溶剤等の溶媒中における分散安定性に優れ、かつ、光学濃度の高い画像等の記録を形成可能なインク等の製造に使用することができる。
【発明を実施するための形態】
【００１２】
本発明の着色剤は、酸基または酸無水基と、加水分解性シリル基またはシラノール基とを有する化合物（Ａ）、及び、前記加水分解性シリル基またはシラノール基に対する反応性を有する官能基（ｂ）を有する顔料（Ｂ）との反応物を含有することを特徴とする。
【００１３】
（化合物（Ａ））
前記着色剤に使用する化合物（Ａ）としては、酸基または酸無水基のいずれか一方または両方と、加水分解性シリル基またはシラノール基のいずれか一方または両方とを有する化合物を使用する。
【００１４】
前記化合物（Ａ）は、前記顔料（Ｂ）に反応することで、着色剤に優れた分散安定性を付与する。前記化合物（Ａ）であれば、前記顔料（Ｂ）に対する前記化合物（Ａ）の使用量が、従来の分散樹脂の使用量と比較して少ない場合であっても、水性媒体に対する優れた分散安定性を付与することができる。
【００１５】
前記化合物（Ａ）は、前記顔料（Ｂ）の質量に対して１質量％〜５質量％の範囲で使用することが好ましく、２質量％〜３質量％の範囲で使用することが、水性媒体中においてより一層分散安定性に優れ、かつ、インクの浸透性の高い記録媒体（例えば普通紙等）に対して光学濃度の高い画像を形成可能なインクや水性顔料分散体の製造に使用可能な着色剤を得るうえでより好ましい。
【００１６】
前記化合物（Ａ）が有する酸基としては、カルボキシル基、スルホン酸基等が挙げられる。また、前記酸無水基としては、例えば無水コハク酸に由来する酸無水基等が挙げられる。
【００１７】
前記化合物（Ａ）としては、分子中に酸基または酸無水基を１モル〜１０モル有するものを使用することが好ましく、１モル〜５モル有するものを使用することが、水等の溶媒中における優れた分散安定性を備え、かつ、普通紙等に対して光学濃度の高い画像を形成可能な着色剤を得るうえでより好ましい。
【００１８】
また、化合物（Ａ）としては、加水分解性シリル基またはシラノール基のいずれか一方または両方を有するものを使用する。前記加水分解性シリル基は、加水分解することによってシラノール基を形成し、これが、後述する顔料（Ｂ）が有する官能基（ｂ）と反応し結合を形成する。
【００１９】
また、前記化合物（Ａ）としては、分子中に加水分解性シリル基またはシラノール基を合計１モル〜１０モル有するものを使用することが好ましく、１モル〜５モル有するものを使用することがより好ましく、１モル〜２モル有するものを使用することが、水等の溶媒中における優れた分散安定性を備えた着色剤を得るうえでより好ましい。
【００２０】
前記化合物（Ａ）としては、具体的には、下記一般式（１）または一般式（２）で示される酸基または酸無水基含有シランカップリング剤を用いることができる。
【００２１】
【化１】
0006665964.tif 000002
【００２２】
【化２】
0006665964.tif 000003
【００２３】
［式（１）及び（２）中のＲ１は二価の飽和炭化水素基または二重結合もしくは三重結合を有する二価の不飽和炭化水素基であり、Ｒ２は一価の炭化水素基または水酸基であり、Ｒ３は一価の炭化水素基であり、ｎは２または３である。
【００２４】
前記式（１）及び（２）中のＲ１は、二価の飽和炭化水素基、または、二重結合もしくは三重結合を有する二価の不飽和炭化水素基である。
【００２５】
前記二価の飽和炭化水素基は、直鎖状のものであっても分岐したものであってもよく、アルキレン基を構成する水素原子の一部が他の原子に置換されたものであってもよい。
【００２６】
前記二価の飽和炭化水素基は、炭素原子数３〜１２個のアルキレン基であることが好ましく、炭素原子数３〜８個のアルキレン基であることがより好ましく、炭素原子数３〜５個のアルキレン基であることが特に好ましい。
【００２７】
前記二価の飽和炭化水素基としては、例えばプロピレン基、イソプロピレン基、ブチレン基、イソブチレン基、ｔｅｒｔ−ブチレン基、ペンチレン基、ネオペンチレン基、ヘキシレン基、オクチレン基等のアルキレン基、シクロヘキシレン基等のシクロアルキレン基等の二価の非置換飽和炭化水素基、または、これらの水素原子の一部または全部がハロゲン原子等の他の原子で置換された構造を有する二価の置換飽和炭化水素基が挙げられる。
【００２８】
また、前記二重結合もしくは三重結合を有する二価の不飽和炭化水素基は、直鎖状または分岐状の構造を有するものであってもよく、前記二価の不飽和炭化水素基を構成する水素原子の一部が他の原子に置換されたものであってもよい。また、前記二価の不飽和炭化水素基は、二重結合または三重結合の一方または両方を、主鎖に有していてもよく、側鎖に有してもよい。
【００２９】
前記二重結合もしくは三重結合を有する二価の不飽和炭化水素基としては、例えばプロペニレン基、ブテニレン基、ヘキセニレン基等のアルケニレン基、プロピニレン基、ブチニレン基、オクチニレン基等のアルキニレン基等の二価の非置換不飽和炭化水素基、または、これらの水素原子の一部または全部がハロゲン原子等の他の原子で置換された構造を有する二価の置換不飽和炭化水素基が挙げられる。
【００３０】
前記Ｒ１としては、前記したなかでも、プロピレン基であることが特に好ましい。
【００３１】
また、前記一般式（１）及び（２）中のＲ２としては、一価の炭化水素基を使用することができる。前記一価の炭化水素基としては、例えば炭素原子数１〜１０個の炭化水素基を使用することが好ましく、炭素原子数１〜６個の炭化水素基を使用することがより好ましい。
【００３２】
前記一価の炭化水素基としては、具体的にはメチル基、エチル基、プロピル基、イソプロピル基、ブチル基、イソブチル基、ｔｅｒｔ−ブチル基、ペンチル基、ネオペンチル基、ヘキシル基、オクチル基等のアルキル基、シクロヘキシル基等のシクロアルキル基、ビニル基、アリル基、プロペニル基等のアルケニル基、フェニル基、トリル基、キシリル基、ナフチル基等のアリール基、ベンジル基、フェニルエチル基、フェニルプロピル基等のアラルキル基などが挙げられ、これらの中でもメチル基、エチル基、フェニル基であることが好ましい。
【００３３】
Ｒ３は炭素数１〜４の一価炭化水素基であり、具体的には、メチル基、エチル基、プロピル基、イソプロピル基、ブチル基、イソブチル基、ｔｅｒｔ−ブチル基等のアルキル基などが挙げられ、これらの中でもメチル基、エチル基が好ましい。
【００３４】
また、前記一般式（１）及び（２）中のＲ３としては、一価の炭化水素基を使用することができる。前記一価の炭化水素基としては、例えば炭素原子数１〜４個の炭化水素基を使用することが好ましく、炭素原子数１〜２個の炭化水素基を使用することがより好ましい。
【００３５】
前記一価の炭化水素基としては、具体的にはメチル基、エチル基、プロピル基、イソプロピル基、ブチル基、イソブチル基、ｔｅｒｔ−ブチル基等のアルキル基等が挙げられ、メチル基、エチル基であることが好ましい。また、前記一般式（１）及び（２）中のｎは、２または３であることが好ましく、３であることがより好ましい。
【００３６】
前記した好適なＲ１、Ｒ２、Ｒ３及びｎを有する化合物を用いることによって、水や有機溶剤等の溶媒中における分散安定性に優れ、かつ、光学濃度の高い画像等の記録を形成可能なインクの製造に使用可能な着色剤及び水性顔料分散体を得ることができる。
【００３７】
前記一般式（１）で示される構造を有する化合物は、無水コハク酸に由来する酸無水基と、後述する加水分解性シリル基またはシラノール基とを有する化合物であって、通常、無水コハク酸基含有シランカップリング剤といわれるものを使用することができる。
【００３８】
前記一般式（１）で示される構造の化合物としては、例えば３−トリメトキシシリルプロピルコハク酸無水物、トリエトキシシリルプロピル無水コハク酸、メチルジメトキシシリルプロピル無水コハク酸、メチルジエトキシシリルプロピル無水コハク酸などを使用することができ、なかでも、３−トリメトキシシリルプロピルコハク酸無水物を使用することが、入手しやすく、より優れた分散安定性を付与でき、かつ、前記化合物（Ａ）が有する加水分解性シリル基等と前記顔料（Ｂ）が有する官能基（ｂ）との反応によって生成する場合があるアルコールを除去しやすいため好ましい。
【００３９】
前記一般式（２）で示される構造を有する化合物は、カルボキシル基である酸基と、後述する加水分解性シリル基またはシラノール基とを有する化合物である。
【００４０】
前記一般式（２）で示される構造の化合物は、前記一般式（１）で示される化合物が有する無水コハク酸に由来する酸無水基を加水分解することによって得ることができる。
【００４１】
前記一般式（２）で示される構造を有する化合物は、前記一般式（１）で示される化合物を純水に投入し、１００℃となるまで加熱撹拌し、加水分解反応によって発生したメタノール及び水分を除去することで得ることができる。
【００４２】
前記加水分解反応の温度及び時間は、好ましくは反応温度３０〜１３０℃、より好ましくは８０〜１２０℃で、好ましくは０．５〜２４時間、より好ましくは１〜３時間である。
【００４３】
（顔料（Ｂ））
本発明の着色剤を構成する前記反応物の製造に使用する顔料（Ｂ）としては、前記化合物（Ａ）と反応し得る官能基（ｂ）を有するものを使用する。
【００４４】
前記顔料（Ｂ）としては、無機顔料または有機顔料のうち、前記化合物（Ａ）が有する加水分解性シリル基またはシラノール基と反応し得る官能基（ｂ）を有する顔料を使用することができる。
【００４５】
前記顔料（Ｂ）が有する官能基（ｂ）としては、例えば水酸基、カルボキシル基等が挙げられ、なかでも水酸基が、前記化合物（Ａ）が有する加水分解性シリル基またはシラノール基に対する反応性に優れるため好ましい。
【００４６】
前記顔料（Ｂ）としては、例えばカーボンブラックであれば、従来知られるコンタクト法、ファーネス法、サーマル法などの公知の方法によって製造されたものを使用することができる。
【００４７】
前記顔料（Ｂ）としては、予め前記官能基（ｂ）を有する顔料を使用することもでき、また、任意の顔料に官能基（ｂ）を導入することによって得られた顔料を使用することもできる。
【００４８】
前記顔料（Ｂ）のうち、例えばカーボンブラックとしては、官能基（ｂ）として水酸基やカルボキシル基等の官能基を有するカーボンを使用することができる。前記カーボンとしては、例えば酸性を示すカーボンブラックを使用することができる。前記酸性カーボンブラックとしては、具体的には、三菱化学株式会社製の＃９７０、＃１０００、＃１０００Ｎ、＃２３５０、＃２６５０、ＭＡ７、ＭＡ７７、ＭＡ８、ＭＡ１１、ＭＡ１００、ＭＡ１００Ｒ、ＭＡ１００Ｓ、ＭＡ２３０、ＭＡ１４、ＭＡ２２０、オリオンエンジニアドカーボンズ社製ガスブラック製法のＰＲＩＮＴＥＸシリーズ、ＣＯＬＯＵＲ  ＢＬＡＣＫシリーズ、ＮＥＲＯＸシリーズ、ＳＰＥＣＩＡＬ  ＢＬＡＣＫシリーズ、ＮＩＰｅｘ１５０、１６０ＩＱ、１７０ＩＱ、１８０ＩＱ、旭カーボン株式会社製のＳＵＮＢＬＡＣＫシリーズなどが挙げられる。
【００４９】
なかでも、前記カーボンブラックとしては、水や有機溶剤等の溶媒中における分散安定性に優れ、かつ、光学濃度の高い画像等の記録を形成可能なインクの製造に使用できる着色剤を得るうえで、三菱化学株式会社製のＭＡシリーズ、オリオンエンジニアドカーボンズ社製のＮＥＲＯＸシリーズ、ＮＩＰｅｘ１６０ＩＱ、旭カーボン株式会社製のＳＵＮＢＬＡＣＫ−ＸシリーズなどのｐＨが４．５以下のカーボンブラックを使用することが好ましい。
【００５０】
本発明の着色剤は、前記酸基または酸無水基と、加水分解性シリル基またはシラノール基とを有する化合物（Ａ）、及び、前記加水分解性シリル基またはシラノール基に対する反応性を有する官能基（ｂ）を有する顔料（Ｂ）との反応物を含有する。
【００５１】
前記反応物は、前記化合物（Ａ）が有する加水分解性シリル基またはシラノール基のいずれか一方または両方と、前記顔料（Ｂ）が有する官能基（ｂ）との反応物である。
【００５２】
前記反応物としては、前記化合物（Ａ）と前記顔料（Ｂ）との合計質量に対する前記化合物（Ａ）の質量が０．００１〜０．５の範囲であるものを使用することが好ましく、０．０１〜０．１３の範囲であるものを使用することが、より一層優れた分散安定性と、普通紙に対する発色濃度をより一層向上させるうえで好ましい。なお、前記顔料（Ｂ）が有する官能基（ｂ）は、全て前記化合物（Ａ）が有する官能基と反応してもよく、前記反応物中に残存してもよい。
【００５３】
本発明の着色剤としては、前記着色剤の全量に対して０．１質量％〜１００質量％の範囲で前記反応物を含むものを使用することが好ましく、５０質量％〜１００質量％の範囲で含むものを使用することがより好ましく、９０質量％〜１００質量％含むものを使用することがさらに好ましく、１００質量％含むものを使用することが、未反応物や副生成物の含有量が少なく、優れた分散安定性を維持した着色剤を得るうえで特に好ましい。
【００５４】
前記化合物（Ａ）と前記顔料（Ｂ）との反応は、例えば溶媒の存在下、前記化合物（Ａ）と前記顔料（Ｂ）とを混合し、必要に応じて分散機を用いて分散させた後、その分散体を乾燥させることによって行うことができる。具体的には、前記反応は、前記乾燥後または乾燥過程で進行させることができる。
【００５５】
前記反応物を製造する際に使用可能な溶媒としては、例えば水を単独で使用してもよく、水と水溶性溶媒とを含む混合溶媒を使用することができる。
【００５６】
前記水溶性溶媒としては、例えば、アセトン、メチルエチルケトン、メチルブチルケトン、メチルイソブチルケトン、等のケトン類；メタノール、エタノール、２−プロパノール、２−メチル−１−プロパノール、１−ブタノール、２−メトキシエタノール、等のアルコール類；テトラヒドロフラン、１，４−ジオキサン、１，２−ジメトキシエタン等のエーテル類；ジメチルホルムアミド、Ｎ−メチルピロリドン等のアミド類が挙げられ、とりわけ炭素原子数が３〜６個のケトン及び炭素原子数が１〜５個のアルコールからなる群から選ばれる１種以上を用いることが好ましい。
【００５７】
前記反応物を製造する際に使用可能な分散機としては、例えば二本ロールミル、三本ロールミル、ボールミル、ペブルミル、ヘンシェルミキサー、コボルミル、トロンミル、サンドミル、サンドグラインダー、セグバリアトライター、高速インペラー分散機、高速ストーンミル、高速度衝撃ミル、ディスパー、高速ミキサー、ホモジナイザー、超音波分散機等が挙げられる。なかでも、前記分散機としては、超音波分散機を使用することが、短時間で顔料（Ｂ）の濡れ性を向上させる効果を得るうえで好ましい。
【００５８】
前記反応物を製造する際の乾燥方法としては、例えば熱風乾燥法、減圧乾燥法、スチームチューブドライヤー、通気乾燥法、減圧下マイクロ波乾燥法、噴霧乾燥法、気流乾燥法、撹拌乾燥法、凍結乾燥法などが利用できる。前記乾燥温度は、前記化合物（Ａ）と顔料（Ｂ）とを脱水縮合反応させる場合であれば、かかる反応が起こる８０℃〜２００℃の範囲あることが好ましい。
【００５９】
本発明では、前記方法で得られた反応物を含む本発明の着色剤を、後述する水性媒体に分散させることによって水性顔料分散体を製造することができる。
【００６０】
前記水性顔料分散体の製造に使用可能な水性媒体としては、例えばイオン交換水、限外濾過水、逆浸透水、蒸留水等の純水または超純水を用いることができる。また、前記水としては、紫外線照射または過酸化水素の添加などにより滅菌した水を使用することが、水性顔料分散体やインク等を長期保存する場合にカビまたはバクテリアの発生を防止することができるため好ましい。
【００６１】
また、前記水性媒体としては、前記水の他に、エチレングリコール、ジエチレングリコール、トリエチレングリコール、テトラエチレングリコール、プロピレングリコール、ポリエチレングリコール、ポリプロピレングリコールなどのグリコール類；ブタンジオール、ペンタンジオール、ヘキサンジオールおよびこれらと同族のジオールなどのジオール類；ラウリン酸プロピレングリコールなどのグリコールエステル；ジエチレングリコールモノエチル、ジエチレングリコールモノブチル、ジエチレングリコールモノヘキシルの各エーテル、プロピレングリコールエーテル、ジプロピレングリコールエーテル、およびトリエチレングリコールエーテルを含むセロソルブなどのグリコールエーテル類；メタノール、エタノール、イソプロピルアルコール、１−プロパノール、２−プロパノール、１−ブタノール、２−ブタノール、ブチルアルコール、ペンチルアルコール、およびこれらと同族のアルコールなどのアルコール類；あるいは、スルホラン；γ−ブチロラクトンなどのラクトン類；Ｎ−（２−ヒドロキシエチル）２−ピロリジノンなどのラクタム類；グリセリンおよびその誘導体、ポリオキシエチレンベンジルアルコールエーテルなど、水溶性有機溶剤として知られる他の各種の溶剤などを挙げることができる。これらの水溶性有機溶剤は１種または２種以上混合して用いることができる。
【００６２】
なかでも、前記水性媒体としては、２−ピロリジノンを使用することが、より一層分散性に優れた着色剤を得るうえで好ましく、トリエチレングリコールやグリセリン等の湿潤性を有するものを使用することが、溶媒の揮発等を抑制するうえで好ましい。
【００６３】
前記水性顔料分散体を製造する際に、前記着色剤と前記水性媒体等の溶媒とを混合する方法としては、二本ロールミル、三本ロールミル、ボールミル、ペブルミル、ヘンシェルミキサー、コボルミル、トロンミル、サンドミル、サンドグラインダー、セグバリアトライター、高速インペラー分散機、高速ストーンミル、高速度衝撃ミル、ディスパー、高速ミキサー、ホモジナイザー、超音波分散機等が挙げられる。なかでも、前記分散機としては、超音波分散機を使用することが、着色剤である前記反応物の１次粒子を傷つけず、親水性や分散性をより一層向上させるうえで好ましい。
【００６４】
また、本発明の水性顔料分散体としては、前記反応物及び水性媒体のほかに必要に応じて添加剤を含有するものを使用することができる。
【００６５】
前記添加剤としては、例えば表面張力調整剤、防腐剤、粘度調整剤、ｐＨ調整剤、キレート化剤、可塑剤、酸化防止剤、紫外線吸収剤等を使用することができる。
【００６６】
本発明の水性顔料分散体は、後述するインクや塗料の製造に使用するものである。前記水性顔料分散体は、水性顔料分散体の全量に対して前記着色剤に含まれる前記反応物を０．０７５質量％〜１質量％の範囲で含有するものを使用することが好ましい。
【００６７】
上記方法で得られた本発明の水性顔料分散体は、各種インクや塗料等の製造に使用することができる。
【００６８】
（印刷方法）
前記水性顔料分散体を用いた塗料またはインクを用いた印刷方法としては、例えばロールコーター、グラビアコーター、フレキソコーター、エアドクターコーター、ブレードコーター、エアナイフコーター、スクイズコーター、含浸コーター、トランスファロールコーター、キスコーター、キャストコーター、スプレイコーター、ダイコーター、オフセット印刷機、スクリーン印刷機、インクジェット印刷等を用いる方法が挙げられる。
【００６９】
前記インクジェット印刷法で使用されるインクには、その他の印刷法で使用されるインクと比較してより一層高いレベルの分散安定性が求められる。本発明の着色剤を含有するインクは、非常に優れた分散安定性を有することから、インクジェット印刷法で使用されるインクとして好適に使用することができる。
【００７０】
また、インクジェット印刷法のうち、一般に、シングルパス方式といわれるインク吐出ヘッドを備えた印刷方法では、より一層高いレベルの分散安定性を備えたインクが求められる。本発明の着色剤を含有するインクは、非常に優れた分散安定性を有することから、シングルパス方式のインク吐出ヘッドを備えたインクジェット印刷法で使用されるインクとしても好適に使用することができる。
【００７１】
前記インクジェット印刷方式としては、従来公知の方式がいずれも使用できる。例えば圧電素子の振動を利用して液滴を吐出させる方法（電歪素子の機械的変形によりインク滴を形成するインクジェットヘッドを用いた記録方法）や熱エネルギーを利用する方法が挙げられる。また印刷方法としても特に限定はない。
【００７２】
本発明の着色剤を含有する塗料やインクによって印刷が施される基材（印刷媒体）としては、特に限定されることはなく、紙、コート紙、インクジェット記録用専用紙の他、曲面や凹凸した不規則な形状を有するような、プラスチック成形体等を使用することができる。
【００７３】
前記プラスチック成形体としては、例えば食品包装用フィルム等として使用される熱可塑性樹脂フィルムが挙げられる。前記熱可塑性樹脂フィルムとしては、例えばポリエチレンレテフタレート（ＰＥＴ）フィルム、ポリスチレンフィルム、ポリアミドフィルム、ポリアクリロニトリルフィルム、ポリエチレンフィルム（ＬＬＤＰＥ：低密度ポリエチレンフィルム、ＨＤＰＥ：高密度ポリエチレンフィルム）やポリプロピレンフィルム（ＣＰＰ：無延伸ポリプロピレンフィルム、ＯＰＰ：二軸延伸ポリプロピレンフィルム）等のポリオレフィンフィルム、ポリビニルアルコールフィルム、エチレン−ビニルアルコール共重合体フィルムが挙げられる。
【００７４】
前記紙としては、例えば普通紙が挙げられる。本発明の塗料及びインクに含まれる前記着色剤は、一般にインク等の吸収性が高い普通紙の表面に付着しやすいため、優れた光学濃度の印刷物を得ることができる。
【実施例】
【００７５】
以下、実施例により、本発明をさらに詳しく説明する。【００７６】
（実施例１  着色剤（ＶＴ−１））
「Ｘ−１２−９６７Ｃ」（信越化学工業株式会社製、トリメトキシシリルプロピル無水コハク酸無水物、前記一般式（１）中のＲ１が炭素原子数３のアルキル基、Ｒ３がメチル基、ｎが３である化合物）１．２質量部、「ＭＡ１１」（三菱化学株式会社製、酸性カーボンブラック、ｐＨ３．０、水酸基を有する）２０．０質量部、イソプロピルアルコール７７．８質量部及び純水１．０質量部を、ステンレス製容器に入れ、冷却しながらＨｉｅｌｓｃｈｅｒ社製の超音波ホモジナイザーＵＰ２００Ｓｔを用いて３分間超音波分散処理を行った。前記方法で得られた分散液を１２０℃に設定した乾燥機に入れ、５時間乾燥させることによって、着色剤（ＶＴ−１）（固形分１００質量％）を得た。【００７７】
（実施例２  着色剤（ＶＴ−２））
反応容器に「Ｘ−１２−９６７Ｃ」（信越化学工業株式会社製、トリメトキシシリルプロピル無水コハク酸無水物、前記一般式（１）中のＲ１が炭素原子数３のアルキル基、Ｒ３がメチル基、ｎが３である化合物）２０質量部を供給した。次に、イオン交換水８０質量部を投入し撹拌した後、反応容器内の温度が約１００℃に到達するまで、メチルアルコール及び水を常圧留去することによって、前記「Ｘ−１２−９６７Ｃ」の加水分解物を得た。【００７８】
前記加水分解物１．２質量部、「ＭＡ１１」（三菱化学株式会社製、酸性カーボンブラック、ｐＨ３．０、水酸基を有する）２０．０質量部、イソプロピルアルコール７７．８質量部及び純水１．０質量部を、ステンレス製容器に入れ、冷却しながらＨｉｅｌｓｃｈｅｒ社製の超音波ホモジナイザーＵＰ２００Ｓｔ（最大出力２００Ｗ、周波数２０ｋＨｚ）を用いて３分間超音波分散処理を行った。前記方法で得られた分散液を１２０℃に設定した乾燥機に入れ、５時間乾燥させることによって、着色剤（ＶＴ−２）（固形分１００質量％）を得た。【００７９】
（実施例３  水性顔料分散体（１））
前記着色剤（ＶＴ−１）１５質量部、純水７０質量部、「２−ピロール」（ＩＳＰ社製の２−ピロリジノン）１４．７質量部、３４質量％水酸化カリウム水溶液０．３質量部をステンレス製容器に入れたのちに冷却しながらＨｉｅｌｓｃｈｅｒ社製の超音波ホモジナイザーＵＰ２００Ｓｔ（最大出力２００Ｗ、周波数２０ｋＨｚ）で３分間超音波分散処理して水性顔料分散体（１）を調製した。【００８０】
（実施例４  水性顔料分散体（２））
前記着色剤（ＶＴ−２）１５質量部、超純水７０質量部、「２−ピロール」（ＩＳＰ社製の２−ピロリジノン）１４．７質量部、３４質量％水酸化カリウム水溶液０．３質量部をステンレス製容器に入れたのちに冷却しながらＨｉｅｌｓｃｈｅｒ社製の超音波ホモジナイザーＵＰ２００Ｓｔ（最大出力２００Ｗ、周波数２０ｋＨｚ）で３分間超音波分散処理して水性顔料分散体（２）を調製した。【００８１】
（比較例１  水性顔料分散体（Ｈ１））
「ＭＡ１１」（三菱化学株式会社製、酸性カーボンブラック、ｐＨ３．０、水酸基を有する）１５質量部、純水７０質量部、「２−ピロール」（ＩＳＰ社製の２−ピロリジノン）１４．７質量部、３４質量％水酸化カリウム水溶液０．３質量部をステンレス製容器に入れたのちに冷却しながらＨｉｅｌｓｃｈｅｒ社製超音波ホモジナイザーＵＰ２００Ｓｔ（最大出力２００Ｗ、周波数２０ｋＨｚ）で３分間超音波分散処理して水性顔料分散体（Ｈ１）を調製した。【００８２】
（比較例２  水性顔料分散体（Ｈ２））
「ＭＡ１１」（三菱化学株式会社製、酸性カーボンブラック、ｐＨ３．０、水酸基を有する）１５質量部、ジョンクリル６８３（ＢＡＳＦ社製アクリル樹脂）を５質量部、純水６２．９質量部、「２−ピロール」（ＩＳＰ社製の２−ピロリジノン）１４．７質量部、３４質量％水酸化カリウム水溶液２．４質量部をステンレス製容器に入れたのちに冷却しながらＨｉｅｌｓｃｈｅｒ社製の超音波ホモジナイザーＵＰ２００Ｓｔ（最大出力２００Ｗ、周波数２０ｋＨｚ）で３分間超音波分散処理して水性顔料分散体（Ｈ２）を作製した。【００８３】
[光学濃度（ＯＤ値）]
水性顔料分散体（１）、（２）、（Ｈ１）、（Ｈ２）を、それぞれ顔料濃度が４質量％になるように水で希釈したインクを、ワイヤーバー＃３を用いてＰＰＣ用紙（普通紙）に塗布した。前記塗布物を３０分間自然乾燥した後、塗布部の光学濃度（ＯＤ値）を測定した。測定には「Ｇｒｅｔａｇ  Ｍａｃｂｅｔｈ  Ｓｐｅｃｔｒｏ  Ｓｃａｎ  Ｔｒａｎｓｍｉｓｓｉｏｎ」（Ｘ−Ｒｉｔｅ社）を使用した。【００８４】
[体積平均粒子径及び粘度変化による安定性の測定]
水性顔料分散体（１）、（２）、（Ｈ１）、（Ｈ２）をそれぞれポリエチレン容器に密封し、６０℃雰囲気下に２８日間保存した。前記保存前と保存後の水性顔料分散体中の分散物の体積平均粒子径を測定した。【００８５】
測定にはナノトラックＵＰＡ−１５０ＥＸ（日機装社）を使用した。【００８６】
また、前記保存前と保存後の水性顔料分散体の粘度を測定した。測定にはＶｉｓｃｏｍｅｔｅｒＴＶ−２０（東機産業社）を使用した。【００８７】
【表１】
0006665964.tif 000004